(57)【要約】【課題】  良好な色度を有し、大画面の表示装置等に用いた場合であっても、高い色純度を実現することができるカラーフィルタの製造方法を提供する。【解決手段】  本発明のインクジェットプリント用インクは、着色剤、分散剤、架橋性化合物および重合開始剤を含み、溶媒を含まないインクジェットプリント用インクであり、その着色剤として特定の着色剤を特定の含有量で用いる。たとえば、赤色インクであれば、顔料としてＣ．Ｉ．Ｐ．Ｒ．２５４およびＣ．Ｉ．Ｐ．Ｒ．１７７を含み、インク中の固形分に対するＣ．Ｉ．Ｐ．Ｒ．２５４の含有量を１６〜５６質量％とし、インク中の固形分に対するＣ．Ｉ．Ｐ．Ｒ．１７７の含有量を４〜１４質量％とする。【選択図】      なし【特許請求の範囲】
【請求項１】
基板上に、赤色、緑色および青色の色画素層と、隣接する色画素層間に位置する隔壁とを有する表示用カラーフィルタの製造方法であって、
基板上に前記隔壁を形成する形成工程と、
インクジェットプリント方式により、前記隔壁で囲まれた画素領域にインクジェットプリント用インクを充填する充填工程と、
充填されたインクジェットプリント用インクを予め硬化させない条件下で加熱処理して減容量する前加熱処理工程と、
前加熱処理工程に引き続いて熱により充填されたインクジェットプリント用インクを硬化させる硬化工程とを含み、
色画素層は、少なくとも着色剤、分散剤、架橋性化合物および重合開始剤を含み、溶媒を含まないインクジェットプリント用インクを用いて形成され、
赤色の色画素層は、前記着色剤として、顔料Ｃ．Ｉ．Ｐ．Ｒ．２５４および顔料Ｃ．Ｉ．Ｐ．Ｒ．１７７を含み、インク中の固形分に対する前記Ｃ．Ｉ．Ｐ．Ｒ．２５４の含有量が１６〜５６質量％であり、インク中の固形分に対する前記Ｃ．Ｉ．Ｐ．Ｒ．１７７の含有量が４〜１４質量％であるインクジェットプリント用インクを用いて形成され、
緑色の色画素層は、前記着色剤として、顔料Ｃ．Ｉ．Ｐ．Ｇ．３６および顔料Ｃ．Ｉ．Ｐ．Ｙ．１５０を含み、インク中の固形分に対する前記Ｃ．Ｉ．Ｐ．Ｇ．３６の含有量が１４〜４９質量％であり、インク中の固形分に対する前記Ｃ．Ｉ．Ｐ．Ｙ．１５０の含有量が６〜２１質量％であるインクジェットプリント用インクを用いて形成され、
青色の色画素層は、前記着色剤として、顔料Ｃ．Ｉ．Ｐ．Ｂ．１５：６および顔料Ｃ．Ｉ．Ｐ．Ｖ．２３を含み、インク中の固形分に対する前記Ｃ．Ｉ．Ｐ．Ｂ．１５：６の含有量が１９〜５１質量％であり、インク中の固形分に対する前記Ｃ．Ｉ．Ｐ．Ｖ．２３の含有量が１．０〜２．７質量％であるインクジェットプリント用インクを用いて形成されることを特徴とするカラーフィルタの製造方法。
【請求項２】
インクジェットプリント用インク中の固形分量が５０質量％以上であるインクジェットプリント用インクを用いて形成されることを特徴とする請求項１に記載のカラーフィルタの製造方法。
【発明の詳細な説明】
【技術分野】
【０００１】
本発明は、表示用のカラーフィルタを形成するためのカラーフィルタの製造方法に関する。
【背景技術】
【０００２】
表示装置用のカラーフィルタは、たとえば、ガラス等の基板上に赤色（Ｒ）、緑色（Ｇ）、青色（Ｂ）等のドット状画素をマトリックス状に配置し、ドット状に設けられた画素と画素との間をブラックマトリックス等の濃色隔壁で隔離した構造を有している。
【０００３】
このようなカラーフィルタを作製する方法としては、従来から、（１）染色法、（２）印刷法、（３）着色した感光性樹脂液を塗布、露光、および現像して着色されたパターン像を形成する着色レジスト法（たとえば、特許文献１〜３参照）、（４）仮支持体上に形成されたパターン画像を順次、最終もしくは仮の基材上に転写する方法（たとえば、特許文献４〜６参照）、（５）着色した感光性樹脂液を予め仮支持体上に塗布等して感光性着色層を形成しておき、この感光性着色層を最終もしくは仮の基材上に直接転写し、露光し、現像して着色されたパターン像を形成する転写法（たとえば、特許文献７参照）などが知られている。さらに加えて、インクジェット印刷を用いるインクジェットプリント法も知られている（たとえば、特許文献８〜１０参照）。
【０００４】
これらの方法のうち、着色レジスト法は、位置精度が高いカラーフィルタを作製できるが、感光層樹脂液の塗布にロスが多く、製造工程としては有利な製造方法とはいえない。また、インクジェットプリント法では、樹脂液のロスが少なく有利であるものの、位置精度の高い画素が得られにくい傾向がある。
【０００５】
これらをの問題を克服すべく、ブラックマトリックスを着色レジスト法で形成し、ＲＧＢ画素をインクジェットプリント法で作製するカラーフィルタ製造法も提案されているが、これらに用いられているカラーフィルタの色純度が不充分であること、また作製されたカラーフィルタを観察すると、依然として印写の際に、インク液滴の飛行曲がりによる混色（サテライト）によりカラーフィルタの品位を低下させている。
【０００６】
また、このようなインクジェットプリント法においては、１つの画素に対し、数滴〜十数的のインク液滴を吹き付け、乾固により画素を形成する。ところが、画素形成の際、たとえば、（１）１滴吐出しない、（２）噴出する、あるいは（３）小さなミスト液滴（以下、「サテライトミスト」と呼ぶ。）を吐出してしまう、などのように各画素において各液滴の吐出の仕方が不安定であると、各画素がばらつく要因となる。特に、これらの中で、（３）のサテライトミストが生じると、インクが画素の周囲のブラックマトリックスや、隣接画素に飛び散ってしまい、カラーフィルタとしての品位を悪化させる原因となる。
【０００７】
さらに、顔料、単官能モノマー、多官能モノマーおよび有機溶剤を含むインクを用い、Ｒ ，Ｇ，Ｂの画素を形成後、ＵＶ光あるいは電子線により硬化するカラーフィルタの作製方法も提案されている（たとえば、特許文献９〜１１参照）。
【０００８】
しかしながら、この方式で作製したカラーフィルタは印写の際、インク液滴の飛行曲がりによる混色（サテライト）により表示ムラ（色むら）などが見られる。またインク自身の色再現性が悪く、フラットパネルとしては低品位な画質のままである。
【０００９】
【特許文献１】特開昭６３−２９８３０４号公報
【特許文献２】特開昭６３−３０９９１６号公報
【特許文献３】特開平１−１５２４４９号公報
【特許文献４】特開昭６１−９９１０３号公報
【特許文献５】特開昭６１−２３３７０４号公報
【特許文献６】特開昭６１−２７９８０２号公報
【特許文献７】特開昭６１−９９１０２号公報
【特許文献８】特開平８−２２７０１２号公報
【特許文献９】特開２０００−３１０７０６号公報
【特許文献１０】特開２００２−２０１３８７号公報
【特許文献１１】特開２００２−３７２６１５号公報
【発明の開示】
【発明が解決しようとする課題】
【００１０】
本発明の目的は、良好な色度を有し、特にノートパソコン用ディスプレイやテレビモニター等の大画面の表示装置等に用いた場合であっても、高い色純度を実現することができるカラーフィルタの製造方法を提供することである。
【課題を解決するための手段】
【００１１】
本発明は、基板上に、赤色、緑色および青色の色画素層と、隣接する色画素層間に位置する隔壁とを有する表示用カラーフィルタの製造方法であって、
基板上に前記隔壁を形成する形成工程と、
インクジェットプリント方式により、前記隔壁で囲まれた画素領域にインクジェットプリント用インクを充填する充填工程と、
充填されたインクジェットプリント用インクを予め硬化させない条件下で加熱処理して減容量する前加熱処理工程と、
前加熱処理工程に引き続いて熱により充填されたインクジェットプリント用インクを硬化させる硬化工程とを含み、
色画素層は、少なくとも着色剤、分散剤、架橋性化合物および重合開始剤を含み、溶媒を含まないインクジェットプリント用インクを用いて形成され、
赤色の色画素層は、前記着色剤として、顔料Ｃ．Ｉ．Ｐ．Ｒ．２５４および顔料Ｃ．Ｉ．Ｐ．Ｒ．１７７を含み、インク中の固形分に対する前記Ｃ．Ｉ．Ｐ．Ｒ．２５４の含有量が１６〜５６質量％であり、インク中の固形分に対する前記Ｃ．Ｉ．Ｐ．Ｒ．１７７の含有量が４〜１４質量％であるインクジェットプリント用インクを用いて形成され、
緑色の色画素層は、前記着色剤として、顔料Ｃ．Ｉ．Ｐ．Ｇ．３６および顔料Ｃ．Ｉ．Ｐ．Ｙ．１５０を含み、インク中の固形分に対する前記Ｃ．Ｉ．Ｐ．Ｇ．３６の含有量が１４〜４９質量％であり、インク中の固形分に対する前記Ｃ．Ｉ．Ｐ．Ｙ．１５０の含有量が６〜２１質量％であるインクジェットプリント用インクを用いて形成され、
青色の色画素層は、前記着色剤として、顔料Ｃ．Ｉ．Ｐ．Ｂ．１５：６および顔料Ｃ．Ｉ．Ｐ．Ｖ．２３を含み、インク中の固形分に対する前記Ｃ．Ｉ．Ｐ．Ｂ．１５：６の含有量が１９〜５１質量％であり、インク中の固形分に対する前記Ｃ．Ｉ．Ｐ．Ｖ．２３の含有量が１．０〜２．７質量％であるインクジェットプリント用インクを用いて形成されることを特徴とするカラーフィルタの製造方法である。
【００１２】
また本発明は、インクジェットプリント用インク中の固形分量が５０質量％以上であるインクジェットプリント用インクを用いて形成されることを特徴とする。
【発明の効果】
【００１３】
本発明によれば、形成工程で基板上に隔壁を形成し、充填工程でインクジェットプリント方式により、前記隔壁で囲まれた画素領域にインクジェットプリント用インクを充填し、前加熱処理で予め硬化しない条件下でインクジェットプリント用インクを加熱処理し減容量し、引き続き硬化工程で充填されたインクジェットプリント用インクを熱により硬化させる。
【００１４】
色画素層は、少なくとも着色剤、分散剤、架橋性化合物および重合開始剤を含み、溶媒を含まないインクジェットプリント用インクを用いて形成される。
【００１５】
赤色の色画素層は、前記着色剤として、顔料Ｃ．Ｉ．Ｐ．Ｒ．２５４および顔料Ｃ．Ｉ．Ｐ．Ｒ．１７７を含み、インク中の固形分に対する前記Ｃ．Ｉ．Ｐ．Ｒ．２５４の含有量が１６〜５６質量％であり、インク中の固形分に対する前記Ｃ．Ｉ．Ｐ．Ｒ．１７７の含有量が４〜１４質量％であるインクジェットプリント用インクを用いて形成される。
【００１６】
緑色の色画素層は、前記着色剤として、顔料Ｃ．Ｉ．Ｐ．Ｇ．３６および顔料Ｃ．Ｉ．Ｐ．Ｙ．１５０を含み、インク中の固形分に対する前記Ｃ．Ｉ．Ｐ．Ｇ．３６の含有量が１４〜４９質量％であり、インク中の固形分に対する前記Ｃ．Ｉ．Ｐ．Ｙ．１５０の含有量が６〜２１質量％であるインクジェットプリント用インクを用いて形成される。
【００１７】
青色の色画素層は、前記着色剤として、顔料Ｃ．Ｉ．Ｐ．Ｂ．１５：６および顔料Ｃ．Ｉ．Ｐ．Ｖ．２３を含み、インク中の固形分に対する前記Ｃ．Ｉ．Ｐ．Ｂ．１５：６の含有量が１９〜５１質量％であり、インク中の固形分に対する前記Ｃ．Ｉ．Ｐ．Ｖ．２３の含有量が１．０〜２．７質量％であるインクジェットプリント用インクを用いて形成される。
【００１８】
また本発明によれば、インクジェットプリント用インク中の固形分量が５０質量％以上であるインクジェットプリント用インクを用いて形成される。
【００１９】
このように、本発明は、特定の顔料を、特定の含有量で含有するインクジェットプリント用インク用いることにより、良好な色度を有し、色純度が高く、かつ凹凸の少ない平坦な画素を有するカラーフィルタを容易に製造することができる。
【発明を実施するための最良の形態】
【００２０】
まず、本発明で用いるインクジェットプリント用インクについて説明し、その後インクジェットプリント用インクの塗布膜、感光性樹脂転写材料、カラーフィルタおよびその製造方法、表示装置について順次述べる。
【００２１】
＜インクジェットプリント用インク＞
本発明のカラーフィルタの製造方法で用いるインクジェットプリント用インクは、着色剤、分散剤、架橋性化合物および重合開始剤を含み、溶媒を含まないインクジェットプリント用インクであり、その着色剤の種類と含有量に特徴を有するものである。
【００２２】
・架橋性化合物
本発明で用いられる架橋性化合物としては、特に限定はないが、エチレン性不飽和二重結合を分子内に少なくとも１個含有することが好ましく、さらには、架橋性化合物が、モノマーまたはオリゴマーであることが、特に好ましい。
【００２３】
このような、架橋性化合物は、モノマーのみであっても、オリゴマーのみであっても、さらには、モノマーとオリゴマーとの混合物であってもよい。
【００２４】
また、上記のエチレン性不飽和二重結合を分子内に少なくとも１個以上含有する架橋性化合物がモノマーの場合、このようなモノマーは、（メタ）アクリレートモノマーであることが好ましく、上記のエチレン性不飽和二重結合を分子内に少なくとも１個以上含有する架橋性化合物がオリゴマーの場合、上記のモノマーのオリゴマーであることが好ましい。
【００２５】
このような架橋性化合物のモノマーとしては、エチレン性不飽和二重結合を１個有するモノマーとして、ブタンジオールモノアクリレート、Ｎ，Ｎ−ジメチルアミノエチルアクリレート、２−ヒドロキシエチルメタクリレート、２−メトキシエチルアクリレート、Ｎ−ビニルカプロラクタム、Ｎ−ビニルピロリドン、アクリロイルモルフォリン、Ｎ−ビニルホルムアミド、シクロヘキシルアクリレート、シクロヘキシルメタクリレート、ジシクロペンタニルメタクリレート、グリシジルアクリレート、フェノキシメタクリレート、テトラヒドロフルフリルアクリレート、２−フェノキシエチルアクリレート、４−ヒドロキシブチルアクリレート、イソブチルアクリレート、ｔ−ブチルアクリレート、２−エトキシエチルアクリレート、３−メトキシブチルアクリレート、ベンジルアクリレート、エトキシエトキシエチルアクリレート、メチルフェノキシエチルアクリレート、カプロラクトンアクリレート、２-エチルヘキシルアクリレート、トリデシルアクリレート、イソデシルアクリレート、イソオクチルアクリレート、イソミリスチルアクリレート、イソステアリルアクリレート、２−エチルヘキシル−ジグリコールアクリレート、２−ヒドロキシブチルアクリレート、２−アクリロイロキシエチルヘキサヒドロフタル酸、ネオペンチルグリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールエチレンオキサイド付加物アクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸などが例示される。
【００２６】
また、エチレン性不飽和二重結合を２個有するモノマーとして、１，６−ヘキサンジオールジ（メタ）アクリレート、１，８−オクタンジオールジ（メタ）アクリレート、１，９-ノナンジオールジ（メタ）アクリレート、１，１０−デカンジオールジ（メタ）アクリレート、エチレングリコールジ（メタ）アクリレート、テトラエチレングリコールジ（メタ）アクリレート、ネオペンチルグリコールジ（メタ）アクリレート、トリエチレングリコールジ（メタ）アクリレート、トリプロピレングリコールジ（メタ）アクリレート、ビスフェノールＡのビス（アクリロイロキシエチル）エーテル、３−メチルペンタンジオールジ（メタ）アクリレートなどが例示される。
【００２７】
また、エチレン性不飽和二重結合を３個以上有するモノマーとして、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが例示される。
【００２８】
また、このような架橋性化合物のオリゴマーとしては、上記のモノマーである化合部のオリゴマーが例示される。
【００２９】
これらの架橋性化合物は、それぞれ単独で用いてもよいし、２種以上組み合わせて用いてもよいが、とりわけ本発明においては、エチレン性不飽和二重結合を分子内に２個有する化合物と、エチレン性不飽和二重結合を分子内に３個以上有する化合物とを組み合わせて用いることが特に好ましい。
【００３０】
また、本発明で用いられる架橋性化合物のインクジェットプリント用インクにおける含有量は、好ましくは１０重量％〜８０重量％であり、より好ましくは２０重量％〜７０重量％である。
【００３１】
本発明で用いられる架橋性化合物は、被印写基板に印写後、前加熱処理し、さらに熱処理によりを硬化することが好ましい。
【００３２】
前加熱処理の方法としては、硬化させない条件下であれば特に限定はないが、例えば大気圧下、８０℃以上の温度の部屋で１０分以上熱処理してもよいし、大気圧下、８０℃以上の温度の熱風で１０分以上熱処理してもよいし、大気圧下、８０℃以上の温度のホットプレートの上で１０分以上熱処理してもよい。
【００３３】
本発明で用いられる分散剤としては、特に限定されないが、たとえばカチオン系分散剤、アニオン系分散剤、ノニオン系分散剤、両性分散剤、シリコーン系分散剤、フッ素系分散剤等の界面活性剤が使用できる。
【００３４】
カチオン系分散剤としては、１級、２級または３級のアミノ基を有するカチオン性の樹脂が例示され、また、アニオン系分散剤としては、カルボキシレート、スルホネート、ホスフェートなどの基を有する樹脂または化合物が例示され、カルボキシレート基を有する樹脂には、ポリアクリレートやポリスチレン−アクリレートなどが包含され、スルホネート基を有する化合物には、ポリオキシアルキレンスルホン酸塩、Ｎ−メチル−Ｎ−オレイルタウリンのナトリウム塩、ドデシルベンゼンスルホン酸塩などが包含され、また、ホスフェート基を有する化合物には、ポリオキシアルキレンアルキルエーテルリン酸塩などが包含される。さらには、ノニオン系分散剤としては、ポリオキシエチレンタイプのものやアミドタイプのものが例示され、ポリオキシエチレンタイプの分散剤には、ポリオキシエチレンアルキルエーテル、ポリオキシエチレンアルキルアリールエーテル、アセチレングリコール、ポリオキシエチレングリコールエステル共重合体などが包含され、アミドタイプの分散剤には、ポリオキシエチレン脂肪酸アミドなどが包含されるが、分散剤としては、これらに特に限定されない。
【００３５】
これらの分散剤は、それぞれ単独で用いてもよいし、２種以上組み合わせて用いてもよい。
【００３６】
また、本発明で用いられるインクジェットプリント用インクにおいて、分散剤の含有量は、好ましくは１０重量％〜７０重量％であり、より好ましくは２０重量％〜６０重量％である。
【００３７】
本発明で用いられる重合開始剤としては、被印写基板への印写後のインクジェット用インクを硬化させるために添加されるものであり、熱の作用によって活性ラジカルを発生する活性ラジカル発生剤が挙げられる。
【００３８】
このような重合化合物としては、特に限定されないが、アゾ系化合物、パーオキサイド系化合物、アセトフェノン系化合物、ベンゾイン系化合物、ベンゾフェノン系化合物、チオキサントン系化合物、トリアジン系化合物、およびオキシムエステル系化合物などが挙げられる。
【００３９】
アゾ系化合物としては、２，２’−アゾビス（４−メトキシ−２，４−ジメチルヴァレロニトリル）、２，２’−アゾビス（４−メチル−２，４−ジメチルヴァレロニトリル）、ジメチル２，２’−アゾビス（２−メチルプロピオネート）、２，２’−アゾビス（２−メチルブチロニトリル）、１，１’−アゾビス（シクロヘキサン−１−カルボニトリル）、２，２’−アゾビス［Ｎ−２（プロペニル）−２−メチル−プロピオンアミド］、１−［（シアノ−１−メチルエチル）アゾ］フォルムアミド、２，２’−アゾビス（Ｎ−ブチル−２−メチルプロピオンアミド）、２，２’−アゾビス（Ｎ−シクロヘキシル−２−メチルプロピオンアミド）、ポリジメチルシロキサンユニット含有高分子アゾ重合開始剤、および、ポリエチレングリコールユニット含有アゾ高分子重合開始剤などが例示される。
【００４０】
また、パーオキサイド化合物としては、パーオキシケタール、ハイドロパーオキサイド、ジアルキルパーオキサイド、ジアシルパーオキサイド、パーオキシジカルボネート、およびパーオキシエステルが挙げられ、パーオキシエステルには、ｔ−ブチル−パーオキシラウレート、ｔ−ブチル−パーオキシ−３，５，５−トリメチルヘキサノエート、ｔ−ヘキシル−パーオキシ−イソプロピルモノカルボネートなどが例示される。
【００４１】
また、アセトフェノン系化合物としては、ジエトキシアセトフェノン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−メチル−２−モルホリノ−１−（４−メチルチオフェニル）プロパン−１−オン、２−ベンジル−２−ジメチルアミノ−１−（４−モルホリノフェニル）ブタン−１−オン、および２−ヒドロキシ−２−メチル−１−〔４−（１−メチルビニル）フェニル〕プロパン−１−オンのオリゴマーなどが例示される。
【００４２】
また、ベンゾイン系化合物としては、ベンゾイン、ベンゾインメチルエーテル、ベンゾインエチルエーテル、ベンゾインイソプロピルエーテル、およびベンゾインイソブチルエーテルなどが例示される。
【００４３】
また、ベンゾフェノン系化合物としては、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、および２，４，６−トリメチルベンゾフェノンなどが例示される。
【００４４】
また、チオキサントン系化合物としては、２−イソプロピルチオキサントン、４−イソプロピルチオキサントン、２，４−ジエチルチオキサントン、２，４−ジクロロチオキサントン、および１−クロロ−４−プロポキシチオキサントンなどが例示される。
【００４５】
また、トリアジン系化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、および２，４−ビス（トリクロロメチル）−６−〔２−（３，４−ジメトキシフェニル）エテニル〕−１，３，５−トリアジンなどが例示される。
【００４６】
また、オキシムエステル系化合物としては、１，２−オクタンジオン，１−［４−（フェニルチオフェニル）］−，２−（Ｏ−ベンゾイルオキシム）〔チバ・スペシャルティ・ケミカルズ社から販売されている「イルガキュア  ＯＸＥ  ０１」〕や、エタノン，１−［９−エチル−６−（２−メチルベンゾイル）−９Ｈ−カルバゾール−３−イル］−，１−（Ｏ−アセチルオキシム）〔チバ・スペシャルティ・ケミカルズ社から販売されている「イルガキュア  ＯＸＥ  ０２」〕などが例示される。
【００４７】
さらに、その他、たとえば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを、活性ラジカル発生剤として用いることもできる。
【００４８】
これらの重合開始剤は、それぞれ単独で用いてもよいし、２種以上組み合わせて用いてもよい。
【００４９】
本発明で用いられるインクジェットプリント用インクは、以上のような架橋性化合物、着色剤、分散剤、および重合開始剤に加え、バインダー樹脂を含有してもよく、バインダー樹脂を含有させることにより、被印写基板に印写後硬化したインクが、より強固な硬化物になる。
【００５０】
バインダー樹脂は、予め重合されたものであり、その例として、自ら重合性を有しない非重合性バインダー樹脂、または非重合性バインダー樹脂に重合性を有する置換基を導入した重合性バインダー樹脂が挙げられ、非重合性バインダー樹脂として、（メタ）アクリル樹脂、ポリエステル（メタ）アクリル樹脂、エポキシ（メタ）アクリル樹脂などが例示される。
【００５１】
これらのバインダー樹脂は、それぞれ単独で用いてもよいし、２種以上組み合わせて用いてもよい。
【００５２】
また、本発明で用いられるバインダー樹脂のインクジェットプリント用インクにおける含有量は、好ましくは５重量％〜５０重量％であり、より好ましくは１０重量％〜４０重量％である。
【００５３】
本発明で用いられるインクジェットプリント用インクには、必要に応じて、充填剤、バインダー樹脂以外の高分子化合物、密着促進剤、凝集防止剤、有機酸、および硬化剤などをはじめとする公知の各種添加剤を含有することができる。
【００５４】
ここで、密着促進剤としては、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどが例示される。これらの密着促進剤は、それぞれ単独で用いてもよいし、２種以上組み合わせて用いてもよい。
【００５５】
本発明で用いられるインクジェットプリント用インクは、架橋性化合物や分散剤、バインダー樹脂およびその他の添加剤の中に、着色剤を微粒化させて均一な分散系にする必要がある。
【００５６】
こうした着色剤の微粒化および均一な分散系を得る方法としては、特に限定されないが、バッチ式分散解膠機や連続分散解膠機による分散微粒化法などの公知の方法でよく、たとえば、ロールミル、ボールミル、コロイドミル、ジェットミル、ビーズミル、ニーダー、などの公知の分散機を用いて攪拌混合し、着色剤が均一に分散させることができる。
【００５７】
着色剤が水不溶性の有機顔料や染料を含有する場合、特に限定されないが、その平均粒子径が５０ｎｍ以上１００ｎｍ以下の範囲となるように微粒化することが好ましい。
【００５８】
また、重合開始剤は、このように着色剤が均一に分散された状態の組成物に対して加えるのが好ましい。
【００５９】
このような分散組成物は、その後、濾過を行うことによって、インクジェット法に適したインクジェットプリント用インクとすることができる。
【００６０】
本発明では、インクジェットプリント用インクを公知のインクジェットプリント用ヘッドおよび装置や公知のインクジェットプリント用ヘッドを利用して製作した装置で印写することができる。インクジェットプリントのヘッドとしては、特に限定されないが、ピエゾ方式、バフルジェット方式、静電方式などの公知のヘッドが用いられ、特にピエゾ方式が好ましい。
【００６１】
（ｉ）本発明で用いられるインクジェットプリント用インクの第一の態様は、インク中の固形分に対するＣ．Ｉ．Ｐ．Ｒ．（ピグメントレッド）２５４の含有量が１６〜５６質量％であり、インク中の固形分に対する前記Ｃ．Ｉ．Ｐ．Ｒ．（ピグメントレッド）１７７の含有量が４〜１４質量％であることを特徴とするインクジェットプリント用赤色インクである。
【００６２】
本発明で用いる顔料は、Ｃ．Ｉ．は、カラーインデックス（Ｔｈｅ  Ｓｏｃｉｅｔｙ  ｏｆ  Ｄｙｅｒｓ  ａｎｄ  Ｃｏｌｏｕｒｉｓｔｓ社発行）においてピグメント（Ｐｉｇｍｅｎｔ）に分類されている化合物である。
【００６３】
また、本発明で用いられるインクジェットプリント用インクの第１の態様におけるインク中の固形分に対するＣ．Ｉ．Ｐ．Ｒ．２５４の含有量は、２０〜４０質量％であることが好ましく、２４〜３２質量％であることが特に好ましい。
【００６４】
一方、本発明で用いられるインクジェットプリント用インクの第１の態様におけるＣ．Ｉ．Ｐ．Ｒ ．１７７の含有量は、５〜１０質量％であることがより好ましく、６〜８質量％であることが特に好ましい。
【００６５】
（ｉｉ）本発明で用いられるインクジェットプリント用インクの第２の態様は、インク中の固形分に対するＣ．Ｉ．Ｐ．Ｇ．（ピグメントグリーン）３６の含有量がＣ．Ｉ．Ｐ．Ｇ．３６の場合１４〜４９質量％であり、インク中の固形分に対するＣ．Ｉ．Ｐ．Ｙ．（ピグメントイエロー）１５０の含有量が６〜２１質量％であることを特徴とするインクジェットプリント用緑色インクである。
【００６６】
また、本発明で用いられるインクジェットプリント用インクの第２の態様におけるインク中の固形分に対するＣ．Ｉ．Ｐ．Ｇ．３６の含有量は、１６〜４２質量％であることが好ましく、２１〜３５質量％であることが特に好ましい。
【００６７】
一方、本発明で用いられるインクの第２の態様におけるインク中の固形分に対するＣ．Ｉ．Ｐ．Ｙ．１５０の含有量は、７〜１８質量％であることが好ましく、９〜１５質量％であることが特に好ましい。
【００６８】
（ｉｉｉ）本発明で用いられるインクジェットプリント用インクの第３の態様は、インク中の固形分に対するＣ．Ｉ．Ｐ．Ｂ．（ピグメントブルー）１５：６の含有量が１９〜５１質量％であり、インク中の固形分に対するＣ．Ｉ．Ｐ．Ｖ．（ピグメントバイオレット）２３の含有量が１．０〜２．７質量％であることを特徴とするインクジェットプリント用青色インクである。
【００６９】
また、本発明で用いられるインクの第３の態様におけるインク中の固形分に対するＣ．Ｉ．Ｐ．Ｂ．１５：６の含有量は、２３〜４３質量％であることが好ましく、２５〜３８質量％であることが特に好ましい。
【００７０】
一方、本発明で用いられるインクの第３の態様におけるインク中の固形分に対するＣ．Ｉ．Ｐ．Ｖ．２３の含有量は、１．２〜２．３質量％であることがより好ましく、１．３〜２．０質量％であることが特に好ましい。
【００７１】
さらに、第１〜第３の態様において、インクジェットプリント用インク中の固形分量が５０質量％以上であることが好ましい。
【００７２】
本発明で用いられるインクジェットプリント用インクは、上述のように、特定の顔料を特定量含有することにより、良好な色度を有する。また、ノートパソコン用ディスプレイやテレビモニター等の大画面の表示装置等に用いた場合であっても、高い色純度を実現することができる。
【００７３】
溶媒を含有するインクの場合、印写の際に、いくつかの液滴に分割されやすく、サテライトミストが発生し、所望の個所以外にも飛行し、混色が発生する。これに対し本発明では、予め硬化しない条件下で加熱処理することにより減容量（前加熱処理工程）し、引き続き熱により硬化（硬化工程）させる。溶媒を含まないので、前加熱処理工程では凹凸の発生を抑制したまま減容量できる。また引き続いての硬化工程では、予め減容量しているので揮発成分が無く、また、硬化後の体積収縮が小さいため、画素の有効範囲内で膜厚が均一となり、色の均一性、液晶層の厚さの均一性が得られる。
【００７４】
本発明のインクを用いて形成される色画素層等の塗布膜は、本発明のインクをインクジェット方式により形成されることが好ましい。
【００７５】
＜カラーフィルタおよびその製造方法＞
本発明製造されるカラーフィルタは、基板上に、レッド（Ｒ）画素、グリーン（Ｇ）画素、およびブルー（Ｂ）画素と、各画素を互いに離隔する濃色隔壁とを有し、濃色隔壁で取り囲まれた画素領域にインクジェットプリント法によりインク液滴を充填させて、予め硬化しない条件下で前加熱処理して減容量し、引き続き熱により硬化させることにより着色領域（色画素層）を設けて画素パターンを形成してなるものであり、レッド（Ｒ）画素を形成するためのインクとして上記の第１の態様のインクジェットプリント用赤色インクを用いる。グリーン（Ｇ）画素を形成するためのインクとして上記の第２の態様のインクジェットプリント用緑色インクを用いる。ブルー（Ｂ）画素を形成するためのインクとして上記の第３の態様のインクジェットプリント用緑色インクを用いる。
【００７６】
また、本発明のカラーフィルタの製造方法は、基板上に濃色隔壁を形成する工程と、該濃色隔壁により囲まれた画素領域にインクジェットプリント法によりインクを吹き付けることによって、前記画素領域にレッド（Ｒ）画素、グリーン（Ｇ）画素、およびブルー（Ｂ）画素を形成する。レッド（Ｒ）画素を形成するためのインクとして上記の第１の態様のインクジェットプリント用赤色インクを用いる。グリーン（Ｇ）画素を形成するためのインクとして上記の第２の態様のインクジェットプリント用緑色インクを用いる。ブルー（Ｂ）画素を形成するためのインクとして上記の第３の態様のインクジェットプリント用緑色インクを用いる。
【００７７】
さらに、形成された少なくとも１色の画素領域を光照射させることなく熱硬化させる工程や、必要に応じてベーク処理、撥インク処理する等の他の工程を設けて構成することができる。
【００７８】
・充填工程
充填工程は、濃色隔壁で囲まれた画素領域に、上記のインクジェットプリント用インク（Ｒ，Ｇ，Ｂ）をインクジェットプリント法で付与して着色領域を形成する。この着色領域は、カラーフィルタを構成するレッド（Ｒ）、グリーン（Ｇ）、ブルー（Ｂ）等の色画素層となるものである。
【００７９】
着色領域の形成は、上記のようにして基板上に形成された濃色隔壁で取り囲まれた凹部に、着色画素（たとえばＲＧＢ３色の画素パターン）を形成するための着色液体組成物として、本発明のインクジェットプリント用インクを充填させて、少なくともレッド（Ｒ）、グリーン（Ｇ）、ブルー（Ｂ）の画素で構成されるように形成することができる。
【００８０】
本工程において、濃色隔壁で取り囲まれた画素領域に吐出する吐出量は、所望の色相、濃度が得るために適宜選択することが好ましい。
【００８１】
カラーフィルタパターンの形状については、特に限定はなく、ブラックマトリックス形状として一般的なストライプ状であっても、格子状であっても、さらにはデルタ配列状であってもよい。
【００８２】
インクジェットプリント法については、インクを熱硬化させる方法、光硬化させる方法、予め基板上に透明な受像層を形成しておいてから打滴する方法など、公知の方法を用いることができる。
【００８３】
インクジェットプリント法としては、帯電したインクを連続的に噴射し電場によって制御する方法、圧電素子を用いて間欠的にインクを噴射する方法、インクを加熱しその発泡を利用して間欠的に噴射する方法等、各種の方法を採用できる。
【００８４】
インクジェットプリント用インクの射出条件としては、インクを４０〜７０℃に加熱し、インク粘度を下げて射出することが射出安定性の点で好ましい。インクジェットプリント用インクは、概して水性インクより粘度が高いため、温度変動による粘度変動幅が大きい。粘度変動はそのまま液滴サイズ、液滴射出速度に大きく影響を与え、画質劣化を起こしやすいため、インク温度をできるだけ一定に保つことが重要である。
【００８５】
インクジェットヘッド（以下、単にヘッドともいう。）には、公知のものを適用でき、コンティニアスタイプ、ドットオンデマンドタイプが使用可能である。ドットオンデマンドタイプのうち、サーマルヘッドでは、吐出のため、特開平９−３２３４２０号公報に記載されているような稼動弁を持つタイプが好ましい。ピエゾヘッドでは、たとえば、欧州特許Ａ２７７，７０３号、欧州特許Ａ２７８，５９０号などに記載されているヘッドを使うことができる。ヘッドはインクの温度が管理できるよう温調機能を持つものが好ましい。射出時の粘度は５〜２５ｍＰａ・ｓとなるよう射出温度を設定し、粘度の変動幅が±５％以内になるようインク温度を制御することが好ましい。また、駆動周波数としては、１〜５００ｋＨｚで稼動することが好ましい。
・前加熱処理工程
次に、充填工程以降に設けることができる工程について以下に説明する。
【００８６】
前加熱処理の方法としては、硬化しない条件であれば特に限定はないが、大気圧下、８０℃以上の温度の部屋で１０分以上熱処理してもよいし、大気圧下、８０℃以上の温度の熱風で１０分以上熱処理してもよいし、大気圧下、８０℃以上の温度のホットプレートの上で１０分以上熱処理してもよい。
【００８７】
・硬化工程
前加熱処理工程によって予め硬化しない条件下で加熱処理し減容量した後、引き続き熱による硬化を行う。
【００８８】
硬化工程では、レッド（Ｒ）、グリーン（Ｇ）、およびブルー（Ｂ）を含む各色のインクジェットプリント用インクを硬化させることにより、硬化した着色領域を形成することができる。硬化は、１色の着色領域を形成するごとに行なってもよいし、複数色の着色領域を形成した後に行なうようにしてもよい。
【００８９】
本発明で用いるＲ，Ｇ，Ｂのインクの硬化は、予め硬化しない条件下で加熱処理し減容量した後であれば、インクの持つ感光波長に対応する波長領域の活性エネルギー線を発するエネルギー源を用いて重合硬化を促進する露光処理を施し、引き続き熱により硬化させることも可能である。
【００９０】
エネルギー源としては、たとえば、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、又はイオンビームなど、既述の重合開始剤が感応するものを適宜選択して用いることができる。具体的には、２５０〜４５０ｎｍ、好ましくは３６５±２０ｎｍの波長領域に属する活性光線を発する光源、たとえば、ＬＤ、ＬＥＤ（発光ダイオード）、蛍光灯、低圧水銀灯、高圧水銀灯、メタルハライドランプ、カーボンアーク灯、キセノンランプ、ケミカルランプなどを用いて好適に行なうことができる。好ましい光源には、ＬＥＤ、高圧水銀灯、メタルハライドランプが挙げられる。
【００９１】
活性エネルギー線の照射時間としては、重合性化合物と重合開始剤との組合せに応じて適宜設定することができるが、たとえば、照度２０ｍＷ／ｃｍ２で露光する場合は、１〜７５０秒間とすることができる。
【００９２】
本発明で製造されるカラーフィルタの製造方法で形成される着色領域（着色層）のサイズとしては、５０〜３００μｍが好ましく、７０〜３００μｍがより好ましく、１００〜３００μｍが特に好ましい。
【００９３】
このときの加熱温度および加熱時間は、着色液体組成物の組成や着色領域の厚みに依存するが、一般に充分な耐溶剤性、耐アルカリ性、および紫外線吸光度を確保する観点から、約１２０℃〜約２５０℃で約１０分〜約１２０分間加熱することが好ましい。
【００９４】
本発明のインクをインクジェット付与して形成された着色領域（色画素層）の表面粗さ（Ｒａ値）は５ｎｍ以下であるのが好ましく、より好ましくは４ｎｍ以下である。このＲａ値は、接触膜厚計（Ｔｅｎｃｏｒ社製の触針式表面粗さ計Ｐ１０）により測定されるものである。
【００９５】
・濃色隔壁を形成する工程
上記の充填工程および硬化工程を行なう前に、濃色隔壁を形成する形成工程を設ける。この形成工程は、濃色組成物を用いて濃色隔壁を形成するものである。
【００９６】
本発明において、濃色組成物とは、好ましくは光学濃度の高い組成物であり、好ましい
光学濃度は濃色隔壁を形成したときに、２．０〜１０．０になるような光学濃度である。より好ましい光学濃度は２．５〜６．０であり、特に好ましくは３．０〜５．０である。
【００９７】
また、濃色組成物および後述する感光性樹脂層は、後述のように好ましくは光開始系で硬化させるときには、露光波長（一般には紫外域）に対する光学濃度も重要であり、値としては２．０〜１０．０が好ましく、より好ましくは２．５〜６．０ であり、最も好ましくは３．０〜５．０である。前記範囲内であると、重合硬化が良好になり、所望形状の濃色離画壁を形成することができる。濃色の性質は、後述する染料、顔料などの各種色材又は各形態の炭素あるいはこれらの組合せからなる材料を用いて付与することができ、黒色が最も多い。
【００９８】
濃色組成物は、色材と重合開始系と重合性化合物とを少なくとも用いて構成することができ、前記重合開始系としては、熱開始剤を用いる熱開始系、光開始剤を用いる光開始系が一般に挙げられるが、光開始系で構成されるのが好ましい。
【００９９】
光開始系による場合、本発明におけるカラーフィルタを構成する濃色隔壁の形成は、たとえば、上記の充填工程および硬化工程を行なう前に、基板の少なくとも一方に濃色組成物を用いて感光性樹脂層を形成し、形成された感光性樹脂層を（好ましくは貧酸素条件下で）パターン状に露光し、現像することにより好適に行なうことができる。濃色離画壁は、既述のように、本発明のインクジェットプリント用インクによる液滴をインクジェットプリント法で打滴して形成される着色領域を離隔する濃色隔壁パターンである。また、濃色離画壁形成工程において少なくとも感光性樹脂層を形成、露光した後には、必要に応じてベーク処理する、撥インク処理する等の他の工程を設けることができる。
【０１００】
以下、重合開始系として光開始系を用いて構成された場合を中心に説明する。
［感光性樹脂層の形成］
感光性樹脂層は、公知の材料、公知の方法により形成することができる。
【０１０１】
感光性樹脂層を塗布形成する方法（塗布法）による場合、塗布は、液を吐出する部分にスリット状の穴を有するスリット状ノズル又はスリットコーターを用いて行なうことが好ましい。具体的には、特開２００４−８９８５１号公報、特開２００４−１７０４３号公報、特開２００３−１７００９８号公報、特開２００３−１６４７８７号公報、特開２００３−１０７６７号公報、特開２００２−７９１６３号公報、特開２００１−３１０１４７号公報等に記載のスリット状ノズル、およびスリットコーターが好適に用いることができる。その他の例として、スピナー、ホワイラー、ローラーコーター、カーテンコーター、ナイフコーター、ワイヤーバーコーター、エクストルーダー等の塗布機を用いて行なうようにしてもよい。
【０１０２】
塗布法による場合には、基板上に濃色組成物を用いて感光性樹脂層を塗布形成する工程を設け、後述するように、塗布形成された感光性樹脂層を、好ましくは貧酸素条件（たとえば、感光性樹脂層上にさらに酸素遮断層を塗布形成し該酸素遮断層を介して、あるいは不活性ガス雰囲気又は減圧条件にして露光し、現像してパターニングすることによって濃色隔壁を形成する。酸素遮断層は、後述の感光性転写材料に酸素遮断層と同様に構成することができる。露光、現像の詳細については後述する。
【０１０３】
転写法による場合、後述する感光性転写材料を用い、仮支持体上に膜状に形成された感光性樹脂層を基板面に加熱および／又は加圧したローラー又は平板で圧着又は加熱圧着することによって貼り付け（ラミネート）、仮支持体を残したまま貧酸素条件下で前記感光性樹脂層を、あるいはさらに仮支持体を剥離して感光性樹脂層を転写し、転写形成された前記感光性樹脂層を、好ましくは貧酸素条件（たとえば、感光性樹脂層上に設けられた酸素遮断層を介して）にして露光し、現像してパターニングすることにより濃色隔壁を形成する。露光、現像の詳細については後述する。
【０１０４】
ラミネートは、具体的には、特開平７−１１０５７５号公報、特開平１１−７７９４２号公報、特開２０００−３３４８３６号公報、特開２００２−１４８７９４号公報に記載のラミネータおよびラミネート方法により行なえる。なお、感光性転写材料および転写法による転写に関する詳細については後述する。
【０１０５】
感光性樹脂層の層厚としては、濃色組成物の固形分および形成する濃色隔壁の高さに依存し、特に限定されるものではないが、一般に、１．５〜５μｍが好ましく、１．８〜３．０μｍがさらにより好ましい。
【０１０６】
高さが前記範囲内であると、既述のようにインクジェット法で着色領域を打滴形成する際に、インクが濃色隔壁を乗り越えにくく、インクの滲みやはみ出し、隣接する画素パターン間での混色および画素パターン中の白抜けなどを防いで、色相が良好で表示品位の高いカラーフィルタを形成するのに有効である。
【０１０７】
本発明における濃色隔壁の幅としては、基板の法線方向と直交する方向における幅で５．０μｍ以上５０μｍ以下であることが好ましい。
【０１０８】
［その他の工程］
本発明のカラーフィルタの製造方法には、形成された濃色隔壁および着色領域をさらに加熱（ベーク）して硬化させるベーク工程や、上記の濃色隔壁の形成後であって着色領域形成工程前に基板上の濃色隔壁に撥インク処理を施す工程、オーバーコート（ＯＣ）層を形成するＯＣ工程、等の他の工程を設けてもよい。
【０１０９】
（ポスト露光）
現像と熱処理の間に、ポスト露光（再露光ともいう）を実施すると、濃色隔壁の断面形状のコントロール、濃色隔壁の硬度のコントロール、濃色隔壁の表面凹凸のコントロール、濃色隔壁の膜減りのコントロールなどの観点で好ましい。ポスト露光に用いる光源としては、特開２００５−３８６１号公報の段落［００７４］に記載の超高圧水銀ランプ、高圧水銀ランプ、メタルハライドランプ等が挙げられる。ポスト露光は、超高圧水銀灯やメタルハライド等の光源からの光を、露光マスクなどを介さず直接基板に照射する事が、設備の簡素化と省電力の観点で好ましい。必要に応じて、両面から実施する。また、露光量も、上面を１００〜２０００ｍＪ／ｃｍ2、下面を１００〜２０００ｍＪ／ｃｍ2の範囲で、上記コントロール目的に応じ、適宜調整する。
【０１１０】
（熱処理）
熱処理（ポストベークとも言う。）により本発明の感光性樹脂層に含まれるモノマーや架橋剤などを反応させて、濃色隔壁の硬度を確保することができる。熱処理の温度は、１５０℃〜２５０℃の範囲が好ましい。１５０℃未満では硬度が不十分となり、２５０℃より高いと樹脂が着色し色純度が悪くなる。熱処理の時間は、１０〜１５０分間が好ましい。１０分間未満では、硬度が不足し、１５０分間より長いと、樹脂が着色し色純度が悪くなる。また熱処理は、色によって変えても良い。また、前述のインクジェットプリント法により全部の色を形成後、さらに最終の熱処理を行って硬度を安定化させてもよい。その場合、高めの温度（たとえば２４０℃）で実施すると硬度の点で好ましい。
【０１１１】
撥インク処理については、たとえば、（１）撥インク性物質を濃色隔壁に練りこむ方法（たとえば、特開２００５−３６１６０号公報参照）、（２）撥インク層を新たに設ける方法（たとえば、特開平５−２４１０１１号公報参照）、（３）プラズマ処理により撥インク性を付与する方法（たとえば、特開２００２−６２４２０号公報参照）、（４）濃色隔壁の壁上面に撥インク材料を塗布する方法（たとえば、特開平１０−１２３５００号公報参照）、などが挙げられ、特に（３）基板上に形成された濃色隔壁にプラズマによる撥インク化処理を施す方法が好ましい。
【０１１２】
上記のように着色領域（着色画素）および濃色隔壁を形成してカラーフィルタを作製した後には、耐性向上の目的で、着色領域および濃色濃色隔壁の全面を覆うようにしてオーバーコート層を形成することができる。
【０１１３】
本発明のカラーフィルタは、上記の本発明のカラーフィルタの製造方法により作製されたものであり、たとえば、テレビ、パーソナルコンピュータ、液晶プロジェクター、ゲーム機、携帯電話などの携帯端末、デジタルカメラ、カーナビなどの用途に特に制限なく好適に適用できる。
【０１１４】
＜表示装置＞
本発明の表示装置としては上記の本発明のカラーフィルタを備えるものであれば、特に限定するものではなく、液晶表示装置、プラズマディスプレイ表示装置、ＥＬ表示装置、ＣＲＴ表示装置などの表示装置などを言う。表示装置の定義や各表示装置の説明はたとえば「電子ディスプレイデバイス（佐々木  昭夫著、株式会社工業調査会  １９９０年発行）」、「ディスプレイデバイス（伊吹  順章著、産業図書株式会社平成元年発行）」などに記載されている。
【０１１５】
本発明の表示装置のうち、液晶表示装置は特に好ましい。液晶表示装置についてはたとえば「次世代液晶ディスプレイ技術（内田  龍男編集、株式会社工業調査会  １９９４年発行）」に記載されている。本発明が適用できる液晶表示装置に特に制限はなく、たとえば上記の「次世代液晶ディスプレイ技術」に記載されている色々な方式の液晶表示装置に適用できる。本発明はこれらのなかで特にカラーＴＦＴ方式の液晶表示装置に対して有効である。カラーＴＦＴ方式の液晶表示装置についてはたとえば「カラーＴＦＴ液晶ディスプレイ（共立出版株式会社１９９６年発行）」に記載されている。さらに本発明はもちろんＩＰＳなどの横電界駆動方式、ＭＶＡなどの画素分割方式などの視野角が拡大された液晶表示装置にも適用できる。これらの方式についてはたとえば「ＥＬ、ＰＤＰ、ＬＣＤディスプレイ−技術と市場の最新動向−（東レリサーチセンター調査研究部門  ２００１年発行）」の４３ページに記載されている。
【０１１６】
液晶表示装置はカラーフィルタ以外に電極基板、偏光フィルム、位相差フィルム、バックライト、スペーサ、視野角保障フィルムなどさまざまな部材から構成される。本発明のブラックマトリックスはこれらの公知の部材で構成される液晶表示装置に適用することができる。これらの部材についてはたとえば「’９４液晶ディスプレイ周辺材料・ケミカルズの市場（島  健太郎  株式会社シーエムシー  １９９４年発行  ）」、「２００３液晶関連市場の現状と将来展望（下巻）（表  良吉  株式会社富士キメラ総研  ２００３年発行）」に記載されている。
【０１１７】
本発明の表示装置は、ＥＣＢ（Electrically Controlled Birefringence）、ＴＮ（Twisted Nematic）、ＩＰＳ（In-Plane Switching）、ＦＬＣ（Ferroelectric Liqud Crystal）、ＯＣＢ（Optically Compensatory Bend）、ＳＴＮ（Supper Twisted Nematic）、ＶＡ（Vertically Aligned）、ＨＡＮ（Hybrid  Aligned Nematic）、ＧＨ（Guest Host）のような様々な表示モードが採用できる。前述したようなカラーフィルタを用いることを特徴とし、これにより、テレビ、モニターに搭載したときに表示ムラが無く、広い色再現域と高コントラスト比を有することができ、ノートパソコン用ディスプレイやテレビモニター等の大画面の表示装置等にも好適に用いることができる。
【実施例】
【０１１８】
以下に実施例を挙げて本発明をさらに具体的に説明する。以下の実施例に示す材料、試薬、割合、機器、操作等は本発明の精神から逸脱しない限り適宜変更することができる。従って、本発明の範囲は以下に示す具体例に限定されるものではない。
【０１１９】
［実施例１］
（ブラックマトリクスの形成）
外形寸法が３７０ｍｍ×４７０ｍｍで厚さが０．５ｍｍのコーニング社製の液晶用透明ガラス基板「イーグル２０００」（商品名）上に、住友化学社製のネガ型樹脂ブラックマトリクス材料「ＴＫ-４１」（商品名）をスピンコートし、９０℃で１１０秒間のプリベークを行った後、パターンマスクを介して露光量１００ｍＪ／ｃｍ2でパターンニング露光した。その後、０．５重量％水酸化カリウム（ＫＯＨ）水溶液からなる現像液を用いて温度２４℃で現像し、ブラックマトリクスパターンを形成した。さらに、２３０℃で２０分間ポストベークを行うことで、膜厚が２μｍの遮光部が形成されたブラックマトリクス基板を得た。
【０１２０】
［インクジェットプリント用インクの調製］
・インク液の調製
下記の表１に示す組成で、赤色インクＲ１、緑色インクＧ１、青色インクＢ１を調製した。
【０１２１】
【表１】
2009244817.tif 000002
【０１２２】
［インクジェットプリント］
上記で得られたインクＲ１、Ｇ１、Ｂ１をピエゾ方式のヘッドを用いて濃色隔壁に囲まれた凹部に、下記のように打滴を行った。
【０１２３】
ヘッドは２５．４ｍｍあたり１５０のノズル密度で、３１８ノズルを有しており、これを２個ノズル列方向にノズル間隔の１／２ずらして固定することにより、基板上にはノズル配列方向に２５．４ｍｍあたり３００滴打滴される。ヘッドおよびインクは、ヘッド内に温水を循環させることにより吐出部分近辺が５０±０．５℃となるように制御されている。
【０１２４】
ヘッドからのインク吐出は、ヘッドに付与されるピエゾ駆動信号により制御され、一滴あたり６〜４２ｐｌの吐出が可能であって、本実施例ではヘッドの下１ｍ ｍの位置でガラス基板が搬送されながらヘッドより打滴される。搬送速度は５０〜２００ｍｍ／ｓの範囲で設定可能である。またピエゾ駆動周波数は最大４．６ＫＨｚまでが可能であって、これらの設定により打滴量を制御することができる。
【０１２５】
本実施例では、Ｒ、Ｇ、Ｂそれぞれ、顔料の塗布量が、１．１、１．６、０．７ｇ／ｍ2となるように、搬送速度、駆動周波数を制御し、所望するＲ、Ｇ、Ｂに対応する画素領域にＲ、Ｇ、Ｂの各インクを打滴した。
【０１２６】
打滴されたインクは、まず８０℃で３０秒ホットプレート上で加熱して減容量して、２３０℃のオーブン中で３２０分間ベーク処理することにより、硬化させた。
・カラーフィルタを搭載した液晶表示装置の作製
以下に示す手順により、液晶表示装置を作製し、上記の実施例で作製したカラーフィルタを評価した。
【０１２７】
（ＩＴＯ電極の形成）
実施例１のカラーフィルタが形成されたガラス基板をスパッタ装置に入れて、１００℃で１３００Å厚さのＩＴＯ（インヂウム錫酸化物）を全面真空蒸着した後、２４０℃で９０分間アニールしてＩＴＯを結晶化し、ＩＴＯ透明電極を形成した。
【０１２８】
（スペーサの形成）
特開２００４−２４０３３５号公報の実施例１に記載のスペーサ形成方法と同様の方法でスペーサを形成した。
【０１２９】
（液晶配向制御用突起の形成）
下記のポジ型感光性樹脂層用塗布液を用いて、前記スペーサを形成したＩＴＯ透明電極上に液晶配向制御用突起を形成した。但し、露光、現像、および、ベーク工程は、以下の方法を用いた。
【０１３０】
所定のフォトマスクが感光性樹脂層の表面から１００μｍの距離となるようにプロキシミティ露光機（日立ハイテク電子エンジニアリング株式会社製）を配置し、該フォトマスクを介して超高圧水銀灯により照射エネルギー１５０ｍＪ／ｃｍ２でプロキシミティ露光した。
【０１３１】
続いて、２．３８％テトラメチルアンモニウムヒドロキシド水溶液を、シャワー式現像装置にて３３℃で３０秒間基板に噴霧しながら現像した。こうして、感光性樹脂層の不要部（露光部）を現像除去することにより、カラーフィルタ側基板上に、所望の形状にパターニングされた感光性樹脂層よりなる液晶配向制御用突起が形成された液晶表示装置用基板を得た。
【０１３２】
次いで、該液晶配向制御用突起が形成された液晶表示装置用基板を２３０℃下で３０分間ベークすることにより、液晶表示装置用基板上に硬化された液晶配向制御用突起を形成した。
【０１３３】
＜ポジ型感光性樹脂層用塗布液処方＞
・ポジ型レジスト液（富士フイルムエレクトロニクスマテリアルズ株式会社製
ＦＨ−２４１３Ｆ）                                            …５３．３質量部
・メチルエチルケトン  …４６．７質量部
・メガファックＦ−７８０Ｆ（大日本インキ化学工業株式会社製）  …０．０４質量部
（液晶表示装置の作製）
上記で得られた液晶表示装置用基板上にさらにポリイミドよりなる配向膜を設けた。
【０１３４】
その後、カラーフィルタの画素群を取り囲むように周囲に設けられたブラックマトリックス外枠に相当する位置にエポキシ樹脂のシール剤を印刷すると共に、ＭＶＡモード用液晶を滴下し、対向基板と貼り合わせた後、貼り合わされた基板を熱処理してシール剤を硬
化させた。このようにして得た液晶セルの両面に、株式会社サンリツ製の偏光板ＨＬＣ２−２５１８を貼り付けた。次いで、３波長冷陰極管光源（東芝ライテック株式会社製ＦＷＬ１８ＥＸ−Ｎ）のバックライトを構成し、前記偏光板が設けられた液晶セルの背面となる側に配置し、液晶表示装置とした。
【０１３５】
［比較例１］
・インク液の調製
下記の表２に示す組成で、赤色インクＲ２、緑色インクＧ２、青色インクＢ２を調製した。
【０１３６】
【表２】
2009244817.tif 000003
【０１３７】
実施例１において用いたインクＲ１、Ｇ１、Ｂ１を、表２に示すインクＲ２、Ｇ２、Ｂ２にそれぞれ変更した以外は、実施例１と同様の方法で液晶表示装置を作製した。
【０１３８】
実施例１および比較例１で得られたカラーフィルタおよび液晶表示装置について、下記の評価を行った。その結果を表３に示す。
【０１３９】
実施例１では、画素内の凹凸差が０．１〜０．２μｍと小さなカラーフィルタが得られた。これに対して、比較例１では、画素内の凹凸差が０．３〜０．４μｍであった。
【０１４０】
液晶表示装置を白表示した場合と黒表示した場合の表示ムラを調べ、以下の基準で評価
した。
○：白表示、黒表示ともムラ無し。
×：白表示、黒表示ともムラが見られる。
【０１４１】
得られた液晶表示装置をＲ、Ｇ、Ｂそれぞれ単色表示した場合の色度（ＮＴＳＣ比、色調）を測定した。色度の測定には色彩輝度計株式会社トプコン製ＢＭ−５を用いた。
【０１４２】
この色度測定は、周囲からの入射光がない状態で色彩輝度計をディスプレイの中心に対して法線方向に配置し、観測距離は５０ｃｍとした。色再現範囲は、赤、緑、青の画素から放射される光の色で決まり、それぞれの画素のＣＩＥ  ＸＹＺ表色系における色度点を（ｘＲ、ｙＲ）、（ｘＧ、ｙＧ）、（ｘＢ、ｙＢ）としたとき、ｘ−ｙ色度図上のこれらの三点で囲まれる三角形の面積で表される。即ち、この三角形の面積が大きいほど鮮やかなカラー画像が再現できることになる。この三角形の面積は、通常、アメリカNational Television System Committee（ＮＴＳＣ）により定められた標準方式の３原色、赤（０．６７、０．３３）、緑（０．２１、０．７１）、青（０．１４，０．０８）の三点で形成される三角形を基準として、この三角形の面積に対する比（単位％、以下「ＮＴＳＣ比」と略す。）として表現される。この値は一般のノートパソコンで４０〜５０％程度、デスクトップパソコン用モニターで５０〜６０％、現行液晶テレビで７０％程度である。
【０１４３】
近年、液晶表示素子の色再現性をさらに広め、より鮮やかなカラー画像を表現できるカラー液晶表示素子に対する要望が強くなっている。具体的には、ＮＴＳＣ比で８０％以上の高色純度ディスプレイが要望されている。本評価では８０％以上を○とし、８０％未満を×とした。
さらに、表示パネルのコントラストと表示画像の鮮やかさについても評価した。
【０１４４】
【表３】
2009244817.tif 000004
【０１４５】
・判定
上記の評価より、カラーフィルタおよび液晶表示装置の総合的な判定を、以下の基準で行った。
【０１４６】
○：評価がいずれも○である。
×：評価に×がある。
総合判定では、実施例１は、○で良好であり、比較例１は、×であった。